Brevet FR2479247A1 — publié le 19811002

L'invention concerne un enduit utilisable notamment comme revêtement de façade ou comme revêtement intérieur. Le but de l'invention est de fournir un enduit applicable sur support humide, ne craignant pas le gel et applicable sur du platre. L'enduit peut être appliqué par les moyens habituelles, notamment à la taloche, au rouleau ou à la machine à projeter. La caractéristique fondamentale de l'enduit de l'invention est qu'il s'agit d'un enduit non aqueux comprenant une charge de plâtre en proportion de 10 à 60 % en poids du poids total de l'enduit prêt à l'emploi. De preférence, cette proportion de plâtre se situe dans la gamme de 20 50 % en poids et, encore mieux, de 25 à 35 % en poids. L'enduit contient un liant qui est, par exemple une huile siccative ou qui est,par exemple un liant du type à séchage par évaporation de solvant. Le pourcentage de liant est choisi, de préférence, dans la gamme de 5 à 30 % en poids. De préférence, l'enduit contient également un ou plusieurs solvants non aqueux,généralement en proportion inférieure à 20 % en poids. Une proportion importante de l'enduit, par exemple de 30 à 60 % en poids, est de préférence constituée par une charge inerte. Enfin, l'enduit contient normalement un ou des pigments, de préférence choisis dans le groupe constitué par les oxydes métalliques et le lithopone. Le pourcentage des pigments étant préférablement de 3 à 15 % en poids. Toutes les proportions en poids sont des proportions par rapport au poids total de l'enduit. On indiquera ci-après un exemple typique d'un enduit non aqueux conforme à la présente invention - plâtre : 30 % en poids - huile de lin et siccatifs : 10 % en poids - white spirit ou essence de térébenthine : 5 8 % en poids - sable blanc à granulométrie étagée de 0 à 500 microns (diamètre des particules) 45 % - oxyde de zinc : 10 % On disperse le pigment dans le liant et dans le solvant et on rajoute le plâtre et le sable. Si on le désire, on conditionne l'enduit en deux emballages dont l'un contient le plâtre et le sable et l'autre l'huile de lin, le solvant et le pigment. Lorsque le liant est du type à séchage par évaporation de solvant, on utilise de préférence une résine acrylique ou une résine vinyl-toluène-acrylique ("pliolite"). Les agents siccatifs utiiisés dans le cas d'une huile siccative sont généralement des sels de plomb ou de cobalt. REVEiiDICATIONS 1 - Enduit non aqueux applicable à la taloche, au rouleau ou à la macnine à projeter, caractérisé en ce qu'il comprend une charge de plâtre en proportion de 10 a 60 % en poids du poids total de l'enduit prêt à l'emploi. 2 - Enduit selon la revendication 1, caractérisé en ce qu'il contient de 20 à 50 % en poids, de préférence de 25 à 35 % en poids,de plâtre. 3 - Enduit selon la revendication 1 ou 2, caractérisé en ce qu'il contient une huile siccative comme liant et un ou des agents siccatifs. 4 - Enduit selon la revendication 1 ou 2, caractérisé en ce qu'il contient un liant du type à séchage par évaporation de solvant. 5 - Enduit selon la. revendication 3 ou 4, caractérisé en ce qu'il contient de 5 à 30 % en poids de liant. 6 - Enduit selon l'une des revendicatiorsprécédentes caractérisé en ce qu'il contient au moins un solvant non aqueux. 7 - Enduit selon la revendication 6, caractérisé en ce que. le ou les solvants non aqueux sont en proportion inférieure à 20 % en poids. 8 - Enduit selon l'une des revendications 1 à 7, caractérisé en ce qu'il contient en outre des charges inertes. 9 - Enduit selon la revendication 8, caractérisé en ce que les charges inertes comprennent du sable à granulométrie étagée de 0 à 500:microns (diamètre des particules). 10 - Enduit selon les revendications8 et 9, caractérisé en ce que les charges inertes sont en proportion de 30 à 60 % en poids du poids total de l'enduit. 11 - Enduit selon l'une des revendications précédentes caractérisé en ce qu'il contient un pigment choisi dans le groupe constitué par les oxydes métalliques et la lithopone. 12 - Enduit selon les revendications 3 et 11, caracté risé en ce qu'il contient de l'huile de lin et de l'oxyde de zinc. 13 - Enduit selon la revendication 11 ou 12, caractérisé en ce qu'il contient de 3 à 15 % en poids de pigment par rapport au poids total de l'enduit.